(57)【要約】【課題】耐摩耗性、耐油膨潤性及び耐環境依存性に優れた紙葉類搬送ロールを提供する。【解決手段】含フッ素シリコーン系の耐油膨潤性シリコーンゴムを主体とし、これに油膨潤性シリコーンゴムを添加した材料で紙葉類搬送ロールを形成する。【選択図】　　　　なし【特許請求の範囲】
【請求項１】
含フッ素シリコーン系の耐油膨潤性シリコーンゴムを主体とし、これに油膨潤性シリコーンゴムを添加した材料で形成されたことを特徴とする紙葉類搬送ロール。
【請求項２】
請求項１において、前記含フッ素シリコーンゴムがメチルフロロアルキルシリコーンゴムであり、前記油膨潤性シリコーンゴムがジメチルシリコーンゴム、メチルビニルシリコーンゴム及びメチルフェニルシリコーンゴムから選択される少なくとも一種であることを特徴とする紙葉類搬送ロール。
【請求項３】
請求項１又は２において、前記耐油膨潤性及び油膨潤性はジエステル系オイルに対する膨潤性であり、前記耐油膨潤性シリコーンゴムを材料としたことに基づく摩耗性と、前記油膨潤性シリコーンゴムを用いたことに起因する膨潤性とを相殺するように配合した材料で形成されたことを特徴とする紙葉類搬送ロール。
【請求項４】
請求項３において、前記油膨潤性シリコーンゴムを用いたことに起因する膨潤性の調整は、同一添加量の場合に当該油膨潤性が、ジメチルシリコーンゴム＞メチルビニルシリコーンゴム＞メチルフェニルシリコーンゴムであることを利用して配合を調整することを特徴とする紙葉類搬送ロール。
【請求項５】
請求項１〜４の何れかにおいて、前記耐油膨潤性シリコーンゴム１００重量部に対して、前記油膨潤性シリコーンゴムが３０重量部以下であることを特徴とする紙葉類搬送ロール。
【発明の詳細な説明】
【０００１】
【発明の属する技術分野】
本発明は、自動改札機、現金預金支払機、両替機などにおいて、紙幣、フィルム、磁気カードなどを搬送するのに用いて好適な紙葉類搬送ロールに関する。
【０００２】
【従来の技術】
従来、自動改札機、現金預金支払機、両替機などにおいて、紙幣、フィルム、磁気カードなどを搬送するベルトやロールを設計する場合、耐摩耗性や耐油膨潤性、さらに環境依存性などを考慮しなければならない。
【０００３】
例えば、カード表面に印字する磁気カードを搬送する場合、図１に示すように、一対の紙葉類搬送ロール１を所定のギャップｇをあけて相対向して配置し、ギャップｇを磁気カード２より若干小さくして磁気カード２を搬送するように設定されている。この場合、ギャップｇを高精度に保つ必要がある。
【０００４】
しかしながら、磁気カードタイプの定期券や表面に印字するタイプの磁気カードを搬送する場合、磁気カード２の印字面に塗布されているジエステル系オイルがゴム材質を膨潤させ易いという問題がある。また、摩耗によりギャップｇを維持できないという問題もある。
【０００５】
従来、耐摩耗性の良好なポリウレタンが用いられたが、油膨潤性が大きく、ギャップｇが徐々に小さくなってしまうという問題があった。また、環境依存性が大きく、季節の変わり目などにはギャップｇの調整が必要となるという問題があった。
【０００６】
そこで、耐環境性に優れるシリコーンゴムの使用が検討された。シリコーンゴムはジエステル系オイルによる膨潤が大きいので、予めジエステル系オイル又はシリコーン系オイルを含浸させて膨潤させた状態で使用されていた。
【０００７】
【発明が解決しようとする課題】
しかしながら、オイル含浸シリコーンゴムは、耐摩耗性に劣るので、ロール径減少によるメンテナンスが増大するという問題があった。
【０００８】
このように、従来、耐摩耗性と耐油膨潤性の両方の課題を解決したものはなかった。
【０００９】
本発明はこのような事情に鑑み、耐摩耗性、耐油膨潤性及び耐環境依存性に優れた紙葉類搬送ロールを提供することを課題とする。
【００１０】
【課題を解決するための手段】
前記課題を解決する本発明の第１の態様は、含フッ素シリコーン系の耐油膨潤性シリコーンゴムを主体とし、これに油膨潤性シリコーンゴムを添加した材料で形成されたことを特徴とする紙葉類搬送ロールにある。
【００１１】
本発明の第２の態様は、第１の態様において、前記含フッ素シリコーンゴムがメチルフロロアルキルシリコーンゴムであり、前記油膨潤性シリコーンゴムがジメチルシリコーンゴム、メチルビニルシリコーンゴム及びメチルフェニルシリコーンゴムから選択される少なくとも一種であることを特徴とする紙葉類搬送ロールにある。
【００１２】
本発明の第３の態様は、第１又は２の態様において、前記耐油膨潤性及び油膨潤性はジエステル系オイルに対する膨潤性であり、前記耐油膨潤性シリコーンゴムを材料としたことに基づく摩耗性と、前記油膨潤性シリコーンゴムを用いたことに起因する膨潤性とを相殺するように配合した材料で形成されたことを特徴とする紙葉類搬送ロールにある。
【００１３】
本発明の第４の態様は、第３の態様において、前記油膨潤性シリコーンゴムを用いたことに起因する膨潤性の調整は、同一添加量の場合に当該油膨潤性が、ジメチルシリコーンゴム＞メチルビニルシリコーンゴム＞メチルフェニルシリコーンゴムであることを利用して配合を調整することを特徴とする紙葉類搬送ロールにある。
【００１４】
本発明の第５の態様は、第１〜４の何れかの態様において、前記耐油膨潤性シリコーンゴム１００重量部に対して、前記油膨潤性シリコーンゴムが３０重量部以下であることを特徴とする紙葉類搬送ロールにある。
【００１５】
かかる本発明は、耐油膨潤性に優れるが耐摩耗性の面では不十分な耐油膨潤性シリコーンゴムを採用すると共に、油膨潤するシリコーンゴムを適宜配合することにより、摩耗による外径減少と膨潤による外径増大とを相殺するという新たな知見に基づくものである。
【００１６】
ここで、耐油膨潤性シリコーンゴムとは、含フッ素シリコーン系ゴムであり、一般的にはメチルフロロアルキルシリコーンゴムである。
【００１７】
一方、油膨潤性シリコーンゴムとは、含フッ素シリコーン系ゴム以外のシリコーンゴムであり、含フッ素シリコーン系ゴムと比較すると耐摩耗性に優れる。代表的には、ジメチルシリコーンゴム、メチルビニルシリコーンゴム及びメチルフェニルシリコーンゴムから選択される少なくとも一種である。
【００１８】
油膨潤性シリコーンゴムは、製品の使用条件を考慮し、予想される摩耗量と油膨潤量とを検討し、それに応じて配合するのが好ましい。すなわち、配合量により膨潤量と摩耗量をコントロールすることができる。一般的には、耐油膨潤性シリコーンゴム１００重量部に対して、油膨潤性シリコーンゴムを３０重量部以下配合する。
【００１９】
また、紙葉類搬送ロールのゴム硬度も特に限定されないが、搬送性、耐摩耗性、耐油膨潤性、環境依存性等を考慮して適宜設定すればよく、一般的には、２０〜６０°（ＪＩＳ　Ａ）である。
【００２０】
【発明の実施の形態】
以下、本発明を実施例に基づいて説明する。
【００２１】
（予備実験）
サンプル１〜３：
メチルフロロアルキルシリコーンゴム１００重量部に、ジメチルシリコーンゴム３０重量部、メチルビニルシリコーンゴム３０重量部、及びメチルフェニルシリコーンゴム３０重量部をそれぞれ配合してベースポリマーとし、これを用いてサンプル１〜３の紙葉類搬送ロールを成形した。
【００２２】
サンプル１〜３の紙葉類搬送ロールをギャップ１００μｍで相対向して配置し、磁気カード定期券（厚さ１３０μｍ）を２５０万回搬送した後のギャップを測定した。この結果を表１に示す。
【００２３】
【表１】
2004083282.tif 000002
【００２４】
この結果、油膨潤性は、同一添加量の場合に当該油膨潤性が、ジメチルシリコーンゴム＞メチルビニルシリコーンゴム＞メチルフェニルシリコーンゴムであることがわかった。
【００２５】
（実施例１）
メチルフロロアルキルシリコーンゴム１００重量部にジメチルシリコーンゴム１０重量部を配合してベースポリマーとし、これを用いて紙葉類搬送ロールを成形した。
【００２６】
（実施例２）
ジメチルシリコーンゴム１０重量部の代わりに、メチルビニルシリコーンゴム７重量部を配合してベースポリマーとし、これを用いて紙葉類搬送ロールを成形した。
【００２７】
（実施例３）
ジメチルシリコーンゴム１０重量部の代わりに、メチルフェニルシリコーンゴム５重量部を配合してベースポリマーとし、これを用いて紙葉類搬送ロールを成形した。
【００２８】
（比較例１）
ジメチルシリコーンゴムを配合しないでメチルフロロアルキルシリコーンゴムのみを用いた以外は実施例１と同様にして紙葉類搬送ロールを得た。
【００２９】
（比較例２）
ジメチルシリコーンゴムのみを用いて実施例と同様に成形し、成形したロールをジエステル系オイル中に７０℃で２４時間含浸処理したものを紙葉類搬送ロールとした。
【００３０】
（比較例３）
ウレタンゴムを用いて紙葉類搬送ロールを成形した。
【００３１】
（試験例）
各実施例及び比較例の紙葉類搬送ロールをギャップ１００μｍで相対向して配置し、磁気カード定期券（厚さ１３０μｍ）を２５０万回搬送した後のギャップを測定した。この結果を表２に示す。
【００３２】
【表２】
2004083282.tif 000003
【００３３】
この結果、メチルフロロアルキルシリコーンゴムのみを用いた比較例１、及びオイル含浸処理をした比較例２は、油膨潤性がないが摩耗による外径減少が生じたため、ギャップが大きくなっていた。一方、ウレタンゴムを用いた比較例３は、摩耗による外径減少はないが油膨潤が大きく、ギャップが小さくなっていた。
【００３４】
これに対し、実施例１〜３では、摩耗量と油膨潤量とのバランスがとれているためか、ギャップが初期と変化無かった。
【００３５】
【発明の効果】
以上説明したように、本発明によれば、耐油膨潤性に優れるが耐摩耗性の面では不十分な耐油膨潤性シリコーンゴムを採用すると共に、油膨潤するシリコーンゴムを適宜配合することにより、摩耗による外径減少と膨潤による外径増大とを相殺し、耐摩耗性、耐油膨潤性及び耐環境依存性に優れた紙葉類搬送ロールとすることができ、ギャップ調整やロール交換というメンテナンス作業を著しく減少させることができる。
【図面の簡単な説明】
【図１】紙葉類搬送ロールの使用例の一例を示す図である。
【符号の説明】
１　紙葉類搬送ロール
２　磁気カード
ｇ　ギャップ
【図１】
2004083282.tif 000004